(57)【要約】【課題】低温定着性及び耐熱保存性に優れたトナーを提供する。また、過酷環境下での低印字耐久においても劣化に強いトナーを提供する。【解決手段】着色剤、結晶性樹脂、非晶性樹脂及びワックスを含有するトナー母粒子と無機微粒子とを混合して混合物を得る第一混合工程と、前記混合物を混合する第二混合工程とを有するトナーの製造方法。両混合工程で機械的衝撃力を付与する撹拌手段が用いられる。第一混合工程の処理温度Ｔ１（℃）、撹拌動力Ｗ１（Ｗ／ｋｇ）、及び、第二混合工程の処理温度Ｔ２、撹拌動力Ｗ２が、数式（１）〜（４）を満たす。Ｔｐ（℃）は、ＤＳＣにて測定される結晶性樹脂由来の最大吸熱ピークのオンセット温度。ＴｇＡ（℃）は、２０℃から１８０℃までの１回目昇温、２０℃までの降温、２０℃から１８０℃までの２回目昇温時のガラス転移温度である。（１）ＴｇＡ≦Ｔ１＜Ｔｐ、（２）ＴｇＡ≦Ｔ２＜Ｔｐ、（３）３≦Ｗ２、（４）Ｗ２≦１／２Ｗ１。【選択図】図１
2015135486.tif 000002
【特許請求の範囲】
【請求項１】
着色剤、結晶性樹脂、非晶性樹脂及びワックスを含有するトナー母粒子と無機微粒子とを混合して混合物を得る第一混合工程、及び
前記混合物を更に混合する第二混合工程、
を有するトナーの製造方法であって、
前記第一混合工程及び前記第二混合工程が、機械的衝撃力を付与する撹拌手段を容器内に具備する混合装置を用いて混合を行う工程であり、
前記第一混合工程における処理温度をＴ１（℃）と表示し、前記第一混合工程において処理物の単位質量に与えられる混合装置の撹拌動力をＷ１（Ｗ／ｋｇ）と表示し、前記第二混合工程における処理温度をＴ２（℃）と表示し、前記第二混合工程における処理物の単位質量に与えられる混合装置の撹拌動力をＷ２（Ｗ／ｋｇ）と表示したときに、下記数式（１）、（２）、（３）及び（４）を満たすことを特徴とするトナーの製造方法：
ＴｇＡ≦Ｔ１＜Ｔｐ    （１）
ＴｇＡ≦Ｔ２＜Ｔｐ    （２）
３≦Ｗ２              （３）
Ｗ２≦１／２Ｗ１      （４）
［式中、Ｔｐ（℃）は、前記トナー母粒子を測定試料とする示差走査熱量（ＤＳＣ）測定において、２０℃から１８０℃まで昇温速度１０℃／分で昇温した際に測定される結晶性樹脂由来の最大吸熱ピークのオンセット温度を示す。
ＴｇＡ（℃）は、前記トナー母粒子を測定試料とするＤＳＣ測定において、２０℃から１８０℃まで昇温速度１０℃／分で昇温した後、２０℃まで降温速度５０℃／分で冷却し、その後直ちに、２０℃から１８０℃まで昇温速度１０℃／分で昇温した際に測定される２回目昇温時のガラス転移温度を示す。］。
【請求項２】
前記Ｔ１（℃）およびＴ２（℃）が下記数式（５）を満たすことを特徴とする請求項１に記載のトナーの製造方法。
Ｔ１＋５＜Ｔ２      （５）
【請求項３】
前記Ｗ１（Ｗ／ｋｇ）が下記数式（６）を満たすことを特徴とする請求項１または２に記載のトナーの製造方法。
３０≦Ｗ１        （６）
【請求項４】
前記トナーが下記数式（７）を満たすことを特徴とする請求項１乃至３のいずれか一項に記載のトナーの製造方法：
ＴｇＢ−ＴｇＡ≧５      （７）
［式中、ＴｇＢ（℃）は、前記トナー母粒子を測定試料とするＤＳＣ測定において、２０℃から１８０℃まで昇温速度１０℃／分で昇温した後、５０℃まで降温速度５０℃／分で冷却し、５０℃で２０分間保持し、その後、２０℃まで降温速度５０℃／分で冷却し、２０℃で１０分間保持し、その後、２０℃から１８０℃まで昇温速度１０℃／分で昇温した際に測定される２回目昇温時のガラス転移温度を示す。］。
【発明の詳細な説明】
【技術分野】
【０００１】
本発明は、電子写真法、静電記録法及びトナージェット方式記録法を利用した記録方法に用いられるトナーの製造方法に関する。
【背景技術】
【０００２】
近年、電子写真装置においても省エネルギー化が大きな技術的課題として考えられ、定着装置にかかる熱量の大幅な削減が検討されている。従って、トナーにおいては、より低エネルギーでの定着が可能であること、いわゆる「低温定着性」へのニーズが高まっている。
【０００３】
低温での定着を可能にするための手法としては、トナー中の結着樹脂のガラス転移点（Ｔｇ）を低下させることが挙げられる。しかしながら、Ｔｇを低下させることは、トナーの耐熱保存性を失わせることや、現像時のストレスでトナー表面を劣化させることにつながる。そのため、トナーの低温定着性、耐熱保存性を維持し、過酷環境下で低印字率の画像を多数枚形成した際のトナーの劣化を抑制することは困難であるとされている。
【０００４】
この低温定着性と耐熱保存性を両立させるための結着樹脂用の材料として、結晶性樹脂が近年特に注目されている。結晶性樹脂は、樹脂を構成する高分子鎖が規則的に配列した構造を形成することが可能であり、明確なＴｇを持たず、融点（Ｔｍ）を持つことが知られている。そのため結晶の融点未満の温度領域では軟化しにくく、融点を境に結晶が融解して急激に粘度の低下を起こす性質（シャープメルト性）を有している。このことから、結晶性樹脂を非晶性の結着樹脂に添加したトナーの検討が盛んに行われている。
【０００５】
しかしながら、トナー材料として結晶性樹脂を使用する場合、通常のトナー製造過程においては、融点以上の熱履歴を与えたり、他の材料とともに有機溶剤に溶解したりする工程が必要であるため、非晶性の結着樹脂との相溶が生じて、結晶性が損なわれやすい。したがって、結晶性樹脂の結晶性を保持したままトナー中に存在させることは容易ではなく、通常は結晶性樹脂と非晶性樹脂とが相溶した状態となりやすい。つまり、トナーの非晶性樹脂に結晶性樹脂が相溶することで非晶性樹脂のＴｇが低下したままの状態のため、Ｔｇより高い温度での耐熱保存性が悪化することがある。
【０００６】
さらに、相溶状態のトナーは、トナー表面が柔らかい状態のため、現像時のストレスによってトナー表面の外添剤の劣化が生じて、トナーの帯電性や転写性をさらに低下させる要因となることがある。
【０００７】
こうした問題を解決するため、結晶性が低下した結晶性樹脂を含有するトナー中間体、またはトナーに対し、結晶性樹脂の融点よりも低い温度で熱処理を施し、結晶構造を再構築しようとする試みが為されている。結晶性樹脂中の高分子鎖は高温に保持することにより、分子運動性が増し、より安定な構造である結晶構造を形成しやすくなる。ただし結晶の融点よりも高い温度に保持した場合、結晶性樹脂が融解して結晶構造が崩れてしまう。
【０００８】
例えば特許文献１では、結晶性ポリエステルと非晶性ポリエステルを含有する原料を溶融混練した後、前記溶融混練物のガラス転移温度以上、前記非晶性ポリエステルの軟化点より１０℃低い温度以下の条件で加熱処理を行ない、次いで、この加熱処理物を粉砕するトナーの製造方法が提案されている。ただし、この方法では溶融混練物の粒径が大きいため、溶融混練物の内部まで熱が伝わりにくい。そのため、溶融混練物内の結晶化が必ずしも十分とは言えない。その後の粉砕による、結晶性ポリエステル樹脂と非晶性ポリエステル樹脂との界面には相溶部と結晶部が存在するため、トナー母粒子の表面の硬さにばらつきが生じ易い。これらのトナー母粒子に外添剤を添加した場合、各トナー母粒子の表面における外添剤の埋め込み度合いが異なり、トナーの転写性が悪化する場合があった。
【０００９】
また、特許文献２では、結晶性ポリエステルと非晶性ポリエステルを結着樹脂として含有するトナーの製造工程の中間品、または最終製品を、４５℃から６５℃の範囲内の温度で保管する工程を含むトナーの製造方法が提案されている。この方法によれば、結晶性ポリエステルと非晶性ポリエステルの界面における相溶部が結晶化される。しかし、静置状態で保管するため結晶化には長時間を要する。一方、生産性を考慮して混合時間を短くした場合には、各トナー母粒子への熱の伝わり方にバラツキが生じる可能性がある。そのため、熱が伝わりやすいトナー母粒子と熱が伝わりにくいトナー母粒子とでは結晶化度が不均一になる場合があった。
【００１０】
特許文献３では、結晶性ポリエステルと非晶性ポリエステルを含有するトナーに、外添剤として無機微粒子とフッ素系樹脂を付着させる外添処理時に、トナー母粒子のガラス転移点（Ｔｇ）±１０℃の温度で処理する工程を含むトナーの製造方法が提案されている。この方法では、各トナー母粒子へ熱が均一に伝わるため結晶性ポリエステルが結晶化し、トナーの耐熱保存性は向上できる。しかし、トナー母粒子の表面には凹凸が存在するため外添剤をしっかりと付着させようとした場合、トナー母粒子の表面の凸部において外添剤が埋込まれすぎたり、該凸部からトナー母粒子の表面の凹部に外添剤が移動して凸部の被覆率が減少する傾向があった。その結果、各トナー母粒子の表面における外添剤の存在状態が不均一となりトナーの転写性が不十分な場合があった。
【００１１】
以上の通り、結晶性樹脂の結晶化を促進し、トナー全体の結晶化度のばらつきをなくし、且つ、トナー母粒子の表面の凹凸状態の相違に係わらず外添剤を均一に埋め込み、固定化させることが可能なトナーの製造方法は見出されていなかった。
【先行技術文献】
【特許文献】
【００１２】
【特許文献１】特開２００５−３０８９９５号公報
【特許文献２】特開２００６−０６５０１５号公報
【特許文献３】特開２０１０−１７００３１号公報
【発明の概要】
【発明が解決しようとする課題】
【００１３】
本発明の目的は、上述した従来の問題点を解決したトナーの製造方法を提供することある。すなわち、本発明の目的は、トナー粒子中の結晶性樹脂の結晶化を促進し、トナー全体の結晶化度を均一に高めることで、低温定着性に優れたトナーでありながら耐熱保存性を両立するができるトナーの製造方法を提供することある。さらに本発明の目的は、無機微粒子をトナー表面に均一に固定化することで転写性を向上させ、過酷環境下での低印字耐久においても劣化に強いトナーを、簡便に得ることのできる製造方法を提供することある。
【課題を解決するための手段】
【００１４】
上記の目的は、下記構成の本発明により達成することができる。
【００１５】
着色剤、結晶性樹脂、非晶性樹脂及びワックスを含有するトナー母粒子と無機微粒子とを混合して混合物を得る第一混合工程、及び、前記混合物を混合する第二混合工程を有するトナーの製造方法であって、
前記第一混合工程及び前記第二混合工程が、機械的衝撃力を付与する撹拌手段を容器内に具備する混合装置を用いて混合を行う工程であり、
前記第一混合工程における処理温度をＴ１（℃）と表示し、前記第一混合工程において処理物の単位質量に与えられる混合装置の撹拌動力をＷ１（Ｗ／ｋｇ）と表示し、前記第二混合工程における処理温度をＴ２（℃）と表示し、前記第二混合工程における処理物の単位質量に与えられる混合装置の撹拌動力をＷ２（Ｗ／ｋｇ）と表示したときに、下記数式（１）、（２）、（３）及び（４）を満たすことを特徴とするトナーの製造方法。
【００１６】
ＴｇＡ≦Ｔ１＜Ｔｐ    （１）
ＴｇＡ≦Ｔ２＜Ｔｐ    （２）
３≦Ｗ２              （３）
Ｗ２≦１／２Ｗ１      （４）。
【００１７】
式中、Ｔｐ（℃）は、前記トナー母粒子を測定試料とする示差走査熱量（ＤＳＣ）測定において、２０℃から１８０℃まで昇温速度１０℃／分で昇温した際に測定される結晶性樹脂由来の最大吸熱ピークのオンセット温度を示す。ＴｇＡ（℃）は、前記トナー母粒子を測定試料とするＤＳＣ測定において、２０℃から１８０℃まで昇温速度１０℃／分で昇温した後、２０℃まで降温速度５０℃／分で冷却し、その後、２０℃から１８０℃まで昇温速度１０℃／分で昇温した際に測定される２回目昇温時のガラス転移温度を示す。
【発明の効果】
【００１８】
本発明によれば、トナー全体の結晶化度を均一に高めることで、低温定着性に優れたトナーでありながら耐熱保存性を両立することができる。さらに、無機微粒子をトナー表面に均一に固定化することで転写性が向上でき、過酷環境下での低印字耐久においても劣化に強いトナーを、簡便に得ることができる。
【図面の簡単な説明】
【００１９】
【図１】示差走査熱量（ＤＳＣ）測定の昇温過程で観察される吸熱ピークのオンセット温度を示す図である。
【発明を実施するための形態】
【００２０】
本発明者らは、トナーの製造において材料の混合時の処理温度や撹拌動力による効果について検討を行った。その結果、材料の混合工程を２段階以上とし、各混合工程の処理温度と撹拌動力を変更することによって、１段階での混合工程だけでは達成不可能であった、トナー母粒子への無機微粒子の均一な固定化と、トナー全体の結晶化度を均一に高めること、が可能であることを見出した。
【００２１】
つまり、本発明のトナーの製造方法は、結晶性樹脂と非晶性樹脂を含有するトナー母粒子に無機微粒子を混合して混合物を得る第一混合工程と第二混合工程とを有する。第一混合工程および第二混合工程は、機械的衝撃力を付与する撹拌手段を容器内に具備する混合装置を用いて混合を行う工程である。第一混合工程と第二混合工程の処理温度と撹拌動力を制御することで、トナー母粒子の表面の凹凸状態の相違に係わらずトナー母粒子への無機微粒子の均一な固着と、結晶性樹脂の結晶化を促進し、トナー全体の結晶化度を均一に高めることが可能となる。
【００２２】
第一混合工程は、無機微粒子の解砕とトナー母粒子への無機微粒子の均一固着を主とする工程である。非晶性樹脂と結晶性樹脂が相溶しているトナー母粒子に、無機微粒子を解砕と同時に固着できる撹拌動力を与えながら、トナー母粒子のガラス転移点以上の温度で混合処理することが特徴である。
【００２３】
第二混合工程は、該混合物中の結晶性樹脂の結晶化を促進させると同時にトナー母粒子への無機微粒子の固定化を主とする工程である。第二混合工程は、第一混合工程よりも高い温度で行うことが好ましい。トナー母粒子の結晶性樹脂の結晶化を促進することで非晶性樹脂と結晶性樹脂との相溶部を少なくし、トナー母粒子のＴｇを上げること、つまりトナー母粒子を硬くすることにより無機微粒子を固定化することができる。
【００２４】
第一混合工程及び第二混合工程は、ともに、撹拌動力を与えることで、容器からトナーへの熱の伝わりを均一にできるため、結晶性樹脂の結晶化を促進し、トナー全体の結晶化度を均一に高めることができる。
【００２５】
以下、本発明のトナーの製造方法を具体的に説明する。
【００２６】
〔第一混合工程〕
本発明の第一混合工程は、無機微粒子の解砕とトナー母粒子への無機微粒子の均一固着を主とする工程である。そのため、第一混合工程では、下記数式（１）及び（４）で表される処理温度Ｔ１（℃）と撹拌動力Ｗ１（Ｗ／ｋｇ）条件下にて混合が行なわれる。
【００２７】
ＴｇＡ≦Ｔ１＜Ｔｐ    （１）
Ｗ２≦１／２Ｗ１      （４）。
【００２８】
なお、数式（１）中の処理温度Ｔ１は、混合装置の容器内温度を示す。「ＴｇＡ」（℃）は、トナー母粒子を測定試料とする示差走査熱量（ＤＳＣ）測定において、２０℃から１８０℃まで昇温速度１０℃／分で昇温した後、２０℃まで降温速度５０℃／分で冷却し、２０℃で１０分間保持し、その後、２０℃から１８０℃まで昇温速度１０℃／分で昇温した際に測定される２回目昇温時のガラス転移温度を示す。「Ｔｐ」（℃）は、トナー母粒子を測定試料とするＤＳＣ測定において、２０℃から１８０℃まで昇温速度１０℃／分で昇温した際に測定される結晶性樹脂由来の最大吸熱ピークのオンセット温度を示す。
【００２９】
無機微粒子をトナー母粒子の表面に均一固着する観点から、処理温度Ｔ１は数式（１）の範囲内である。ＴｇＡは、結晶性樹脂と非晶性樹脂との相溶時の、トナー母粒子のガラス転移温度を示している。容器内温度をＴｇＡ以上の温度として無機微粒子を外添することにより、トナー母粒子の表面の分子が動きやすくなるためトナー母粒子の表面が柔らかくなり、無機微粒子をトナー母粒子の表面に均一に固着することが可能である。
【００３０】
Ｔ１がＴｇＡ未満の場合には、トナー母粒子の表面の分子が動きにくいため、無機微粒子はトナー母粒子の内部に埋込まれにくい。その結果、撹拌混合時にトナー母粒子の凹部に無機微粒子が移動してしまいトナー母粒子の凸部における無機微粒子の量が少なくなるため、画像形成時においてトナーの転写性が低下しまう。また、撹拌混合時に無機微粒子の埋め込みが弱いため、無機微粒子はトナー母粒子への固着が弱くなってしまう。そのため、特に低湿低温の過酷環境下での低印字耐久において、現像器内のストレスにより無機微粒子が脱離して現像器の部材を汚染したりする。
【００３１】
一方、Ｔ１がＴｐ以上の場合には、結晶性樹脂が融解するため、無機微粒子の外添時にトナー母粒子同士の凝集が起こる。
【００３２】
尚、ＴｇＡは、低温定着性の観点から５５℃以下であることが好ましく、５０℃以下であることがより好ましい。また。Ｔｐは、耐熱保存性と低温定着性の観点から４５℃以上１１０℃以下であることが好ましく、５０℃以上１００℃以下であることがより好ましい。
【００３３】
数式（４）中のＷ１は、攪拌混合時のトナー母粒子の単位質量当たりの撹拌動力を示す。撹拌動力Ｗ１は、処理温度Ｔ１でトナー母粒子の表面が柔らかい状態のときに、無機微粒子の解砕と同時にトナー母粒子の表面の凹凸状態の相違に関係なくトナー母粒子の表面に無機微粒子を均一に固着させる動力であることが好ましい。
【００３４】
〔第二混合工程〕
第二混合工程では、前記混合物中の結晶性樹脂の結晶化を促進させると同時にトナー母粒子への無機微粒子の固定化が行なわれる。そのため、下記数式（２）、（３）、及び（４）で表される処理温度Ｔ２（℃）と撹拌動力Ｗ２（Ｗ／ｋｇ）の条件下にて混合が行なわれる。
【００３５】
ＴｇＡ≦Ｔ２＜Ｔｐ    （２）
３≦Ｗ２              （３）
Ｗ２≦１／２Ｗ１      （４）。
【００３６】
なお、数式（２）中の処理温度Ｔ２は、混合装置の容器内温度を示す。処理温度Ｔ２は、結晶性樹脂の結晶化を促進させる観点から、数式（２）の範囲内の温度である。処理温度Ｔ２が高いほど、非晶性樹脂と相溶化している結晶性樹脂の分子が動きやすくなるため、結晶性樹脂の結晶化は速くなる。Ｔ２がＴｇＡ未満の場合には、結晶性樹脂の分子の動きが遅いため、結晶化が不十分となりトナーの耐熱保存性が低下する。さらには、結晶性樹脂と非晶性樹脂との相溶部が存在するため、第一混合工程でトナー母粒子に固着させた無機微粒子の固定化が弱くなる。その結果、画像形成時、特に低湿低温の過酷環境下での低印字耐久において現像器内のストレスにより、無機微粒子がトナー母粒子の内部に埋込まれ、トナーの転写性が低下する。
【００３７】
一方、Ｔ２がＴｐ以上の場合には、結晶性樹脂が融解するため、無機微粒子の外添時にトナー母粒子同士の凝集が起こる。
【００３８】
数式（３）中のＷ２は、攪拌混合時のトナー母粒子単位質量当たりの撹拌動力を示す。撹拌動力Ｗ２は混合装置内のトナー母粒子の動きに相関している。混合装置内で、トナー母粒子を撹拌して動かすことでトナー母粒子と容器（熱源）との接触回数が増えて、トナー母粒子に熱を均一に伝えることが可能となる。その結果、トナー母粒子全体の結晶化度を均一に高めることができる。Ｗ２は３（Ｗ／ｋｇ）以上であることが必要であり、好ましくは５（Ｗ／ｋｇ）以上であり、より好ましくは１０（Ｗ／ｋｇ）以上である。
【００３９】
撹拌動力Ｗ２が３（Ｗ／ｋｇ）未満の場合は、容器（熱源）と接触できないトナー母粒子が発生するため、トナー母粒子への熱の伝わりが不均一になり、結晶性樹脂の結晶化が不十分なトナー母粒子が存在する。つまり、トナー母粒子間に結晶化度のバラツキが生じる。その結果、製造されたトナーの耐熱保存性が低下する。
【００４０】
数式（４）は、撹拌動力Ｗ１と撹拌動力Ｗ２の関係を示す。第二混合工程で無機微粒子がトナー母粒子の内部へ埋込まれ過ぎるのを防ぐため、Ｗ２は、Ｗ１の１／２以下であることが好ましい。より好ましくは１／３以下である。Ｗ２が、１／２Ｗ１より大きい場合には、第一混合工程でトナー母粒子の表面に均一に固着した無機微粒子が、第二混合工程でトナー母粒子の内部に過度に埋め込まれる。つまり、無機微粒子の添加効果がなくなり、画像形成時においてトナーの転写性が低下する。
【００４１】
さらに、第二混合工程において、処理温度Ｔ２（℃）は、結晶性樹脂の結晶化を促進させる観点から下記数式（５）を満たすことがより好ましい。
【００４２】
Ｔ１＋５＜Ｔ２      （５）。
【００４３】
さらに、第一混合工程において下記数式（６）を満たすことで、無機微粒子の解砕と同時に無機微粒子のトナー母粒子表面への均一固着性がより良好になる。具体的には、無機微粒子を一次粒子近くまで解砕することで、トナー母粒子の表面における無機微粒子の被覆率を高めることができる。さらに無機微粒子の解砕と同時に、トナー母粒子の結晶性樹脂が結晶化される前の柔らかい状態において、無機微粒子を打ち込むことで、トナー母粒子の表面凹凸の影響を受けにくく無機微粒子を均一に固着させることができる。そのため、画像形成時においてトナーの転写性が更に向上する。より好ましくは、Ｗ１は、５０以上であることがより好ましい。
【００４４】
３０≦Ｗ１      （６）。
【００４５】
〔トナー母粒子の製造方法〕
本発明のトナー母粒子の製造方法は、特に限定されるものではないが、低温定着性に優れたトナーとなる点から、粉砕法が好ましい。
【００４６】
以下、粉砕法によって本発明で用いられるトナー母粒子を得るための方法を説明する。原料混合工程では、トナー母粒子を構成する材料として、結晶性樹脂、非晶性樹脂、ワックス、着色剤、及びその他の添加剤等を、所定量秤量して配合し、混合する。混合装置の一例としては、ダブルコン・ミキサー、Ｖ型ミキサー、ドラム型ミキサー、スーパーミキサー、ヘンシェルミキサー、ナウターミキサー、メカノハイブリッド（日本コークス工業株式会社製）などが挙げられる。
【００４７】
次に、混合した材料を溶融混練して、非晶性樹脂中に結晶性樹脂、ワックス、及び着色剤等を分散させる。溶融混練工程では、加圧ニーダー、バンバリィミキサーの如きバッチ式練り機や、連続式の練り機を用いることができる。連続生産できる優位性から、１軸又は２軸押出機が主流となっている。例えば、ＫＴＫ型２軸押出機（神戸製鋼所社製）、ＴＥＭ型２軸押出機（東芝機械社製）、ＰＣＭ混練機（池貝鉄工社製）、２軸押出機（ケイ・シー・ケイ社製）、コ・ニーダー（ブス社製）、ニーデックス（日本コークス工業株式会社製）などが挙げられる。更に、溶融混練することによって得られる樹脂組成物は、２本ロール等で圧延され、冷却工程で水などによって冷却してもよい。
【００４８】
ついで、樹脂組成物の冷却物は、粉砕工程で所望の粒径にまで粉砕される。粉砕工程では、例えば、クラッシャー、ハンマーミル、フェザーミルの如き粉砕機で粗粉砕した後、更に、例えば、クリプトロンシステム（川崎重工業社製）、スーパーローター（日清エンジニアリング社製）、ターボ・ミル（ターボ工業製）やエアージェット方式による微粉砕機で微粉砕する。その後、必要に応じて慣性分級方式のエルボージェット（日鉄鉱業社製）、遠心力分級方式のターボプレックス（ホソカワミクロン社製）、ＴＳＰセパレータ（ホソカワミクロン社製）、ファカルティ（ホソカワミクロン社製）の如き分級機や篩分機を用いて分級し、トナー母粒子を得る。
【００４９】
必要に応じて、粉砕後に、ハイブリタイゼーションシステム（奈良機械製作所製）、メカノフージョンシステム（ホソカワミクロン社製）、ファカルティ（ホソカワミクロン社製）、メテオレインボー  ＭＲ  Ｔｙｐｅ（日本ニューマチック社製）を用いて、球形化処理の如き表面処理を行い、トナー母粒子を得ることもできる。
【００５０】
本発明のトナーの製造方法においては、前記の如く特定の処理温度と撹拌動力での混合が、少なくとも第一混合工程と第二混合工程の２段階で行なわれる。混合装置は、「機械的衝撃力を付与する撹拌手段」を容器内に具備している。混合装置の一例として、ヘンシェルミキサー（三井鉱山社製）、ノビルタ（ホソカワミクロン社製）、ハイブリタイザー（奈良機械社製）、サイクロミックス（ホソカワミクロン社製）等が挙げられる。
【００５１】
混合時には機械的衝撃力を加えることが好ましい。「機械的衝撃力」とは、混合装置の撹拌部と容器の底部もしくは壁面との間等にかかる力のことである。
【００５２】
第一混合工程の処理温度Ｔ１（℃）、第二混合工程時の処理温度Ｔ２（℃）の制御は、例えば、混合装置のジャケットに所定の温度に調整した水を流すこと、混合装置内に所定の温度に調整した熱風を導入すること、等で行うことができる。
【００５３】
第一混合工程において処理物の単位質量に与えられる混合装置の撹拌動力Ｗ１（Ｗ／ｋｇ）、第二混合工程において処理物の単位質量に与えられる混合装置の撹拌動力Ｗ２（Ｗ／ｋｇ）は、下記式により求められる。
【００５４】
Ｗ１＝（Ｅ１−Ｅ１０）／（Ｙ１×Ｘ１）      （９）
Ｗ２＝（Ｅ２−Ｅ２０）／（Ｙ２×Ｘ２）      （１０）
Ｅ１：第一工程の処理物混合時の混合機の消費エネルギー［Ｗ・ｈ］
Ｅ１０：第一工程の空運転時の消費エネルギー［Ｗ・ｈ］
Ｘ１：第一工程の混合時間［ｈ］
Ｙ１：第一工程の処理物の投入量［ｋｇ］
Ｅ２：第二工程の処理物混合時の混合機の消費エネルギー［Ｗ・ｈ］
Ｅ２０：第二工程の空運転時の消費エネルギー［Ｗ・ｈ］
Ｘ２：第二工程の混合時間［ｈ］
Ｙ２：第二工程の処理物の投入量［ｋｇ］。
【００５５】
第一混合工程の時間Ｘ１は、無機微粒子を解砕し、トナー母粒子の表面に無機微粒子を固着させるため観点から２分間以上が好ましい。また、トナー母粒子の表面の凸部における無機微粒子が表面の凹部へ移動することを抑えて、トナー母粒子の表面に無機微粒子を均一に固着させる観点から３０分間以下が好ましい。
【００５６】
第二混合工程の時間Ｘ２は、トナー全体の結晶化度を均一に高める観点から３分間以上が好ましい。また、第一工程でトナー母粒子の表面に固着させた無機微粒子のトナー母粒子の内部への埋込み過ぎを防ぎ、トナー母粒子の表面に無機微粒子を固定化させる観点から５０分間以下が好ましい。
【００５７】
必要に応じて、第二混合工程以降に所望の無機微粒子を新たに添加し、ヘンシェルミキサー等の混合機により外添処理を行っても良い。
【００５８】
〔トナー母粒子の構成〕
次にトナー母粒子の構成について詳細に述べる。本発明において用いられるトナー母粒子は、結晶性樹脂を含有する。結晶性樹脂を含有させることにより、得られるトナーは優れた低温定着性を示す。結晶性樹脂の融点「Ｔｃｍ」は、トナーの低温定着性の観点から、１２０℃以下であることが好ましい。また結晶性樹脂の融点は、トナーの耐熱保存性の観点から、５５℃以上であることが好ましい。
【００５９】
下記数式（７）の「ＴｇＢ−ＴｇＡ」は、結晶性樹脂と非晶性樹脂が相溶した状態のガラス転移温度ＴｇＡ（℃）と、結晶性樹脂と非晶性樹脂が相溶した状態の粒子を５０℃で２０分間放置して、結晶化を促進させた後のガラス転移温度ＴｇＢ（℃）との差を示している。つまり、「ＴｇＡ−ＴｇＢ」の値が大きいほど、結晶性樹脂の結晶化速度が高いことを意味する。「ＴｇＡ−ＴｇＢ」の値は５℃以上であることが好ましく、６℃以上であることがより好ましい。
【００６０】
ＴｇＢ−ＴｇＡ≧５      （７）。
【００６１】
結晶性樹脂の結晶化速度が高いと、第二混合工程での結晶化の時間を短くできるため、第一混合工程でトナー母粒子の表面に均一固着させた無機微粒子のトナー母粒子の内部への埋込み過ぎを防ぎ、トナー母粒子の表面に無機微粒子を均一に固定化することができる。
【００６２】
次に結晶性樹脂の結晶化速度を高くする手法について述べる。結晶性樹脂の結晶化速度を高くするためには、ワックスとして炭化水素ワックスを用いることが好ましい。そのメカニズムは明確ではないが、本発明者らは、ワックスが核剤的な働きをしていると考えている。トナーの定着時にトナーを溶解させ、トナーの定着後にトナーが冷却されていく時に、ワックスは、まず、結晶性の高い部分が結晶化する。この結晶化したワックスが結晶核剤的な働きをし、結晶性樹脂の結晶化を促進させると考えている。特に、ワックスの融点「Ｔｗｍ」が結晶性樹脂の融点Ｔｃｍより高い場合、先にワックスが結晶化し、その後、結晶性樹脂が結晶化するために、結晶性樹脂の結晶化速度がさらに高くなる。また、結晶性樹脂とワックスの融点差が２０℃未満であるとワックスの結晶化と結晶性樹脂の固化が同時に起こるため、結晶性樹脂の結晶化がより効率的に進む。
【００６３】
また、結晶性樹脂が結晶核剤部位を有することが、より好ましい。結晶性樹脂が結晶核剤部位を有することにより、結晶性樹脂が核剤部位から迅速に結晶化することができる。
【００６４】
さらには、結晶性樹脂の分子量を小さくすることでも結晶性樹脂の結晶化速度を上げることができる。結晶性樹脂の分子量を小さくすることで、結晶性樹脂の分子運動性が高まり、素早く分子が配向し、結晶化速度が向上する。結晶性樹脂の重量平均分子量Ｍｗは、１００，０００以下であることが好ましく、４５，０００以下であることがより好ましい。
【００６５】
以上述べてきたように、結晶性樹脂の結晶化速度を高くする手法は、多数ある。本発明者らはこれらの手法のいずれか、または、これらの手法のいくつかの組み合わせの有無に拘らず、前記の数式（７）を満たすことが有効であることを見出した。
【００６６】
〔結晶性樹脂〕
結晶性樹脂については、形態は特に限定されないが、低温定着性に優れたトナーとなる観点から結晶性ポリエステルが好ましい。結晶性ポリエステルとしては具体的には以下のものが挙げられる。
【００６７】
結晶性ポリエステルの原料モノマーに用いられるアルコール成分としては、結晶性を高める観点から、炭素数６〜１８の脂肪族ジオールが好ましい。これらの中でも、トナーの定着性及び耐熱安定性の観点から、炭素数６〜１２の脂肪族ジオールが好ましい。脂肪族ジオールとしては、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール等が挙げられる。上記脂肪族ジオールは、結晶性ポリエステルの結晶性をより高める観点から、アルコール成分中に８０．０〜１００．０モル％含有されることが好ましい。
【００６８】
結晶性ポリエステルを得るためのアルコール成分としては、上記の脂肪族ジオール以外の多価アルコール成分を含有していても良く、例えば以下のものが挙げられる。２，２−ビス（４−ヒドロキシフェニル）プロパンのポリオキシプロピレン付加物、２，２−ビス（４−ヒドロキシフェニル）プロパンのポリオキシエチレン付加物等を含む下記化学式（Ｉ）で表されるビスフェノールＡのアルキレンオキサイド付加物等の芳香族ジオール；グリセリン、ペンタエリスリトール、トリメチロールプロパン等の３価以上のアルコール。
【００６９】
【化１】
2015135486.tif 000003
【００７０】
式中、Ｒは、炭素数２又は３のアルキレン基を示す。ｘ及びｙは、０以上の整数を示し、ｘとｙの和は、１〜１６、好ましくは２〜５である。
【００７１】
結晶性ポリエステルの原料モノマーに用いられるカルボン酸成分としては、炭素数６〜１８の脂肪族ジカルボン酸化合物が好ましい。これらの中でも、トナーの定着性及び耐熱安定性の観点から、炭素数６〜１２の脂肪族ジカルボン酸化合物が好ましい。脂肪族ジカルボン酸化合物としては、１，８−オクタン二酸、１，９−ノナン二酸、１，１０−デカン二酸、１，１１−ウンデカン二酸、１，１２−ドデカン二酸等が挙げられる。炭素数６〜１８の脂肪族ジカルボン酸化合物は、カルボン酸成分中に８０．０〜１００．０モル％含有されることが好ましい。
【００７２】
結晶性ポリエステルを得るためのカルボン酸成分としては、上記脂肪族ジカルボン酸化合物以外のカルボン酸成分を含有していても良い。例えば、芳香族ジカルボン酸化合物、３価以上の芳香族多価カルボン酸化合物等が挙げられるが、特にこれらに限定されない。芳香族ジカルボン酸化合物には、芳香族ジカルボン酸誘導体も含まれる。芳香族ジカルボン酸化合物の具体例としては、フタル酸、イソフタル酸、テレフタル酸等の芳香族ジカルボン酸、これらの酸の無水物、及びこれらの酸のアルキル（炭素数１〜３）エステルが好ましく挙げられる。該アルキルエステル中のアルキル基としては、メチル基、エチル基、プロピル基及びイソプロピル基が挙げられる。３価以上の多価カルボン酸化合物としては、１，２，４−ベンゼントリカルボン酸（トリメリット酸）、２，５，７−ナフタレントリカルボン酸、ピロメリット酸等の芳香族カルボン酸、これらの酸の無水物、及びこれらの酸のアルキル（炭素数１〜３）エステル等の誘導体が挙げられる。
【００７３】
結晶性ポリエステルの原料モノマーであるアルコール成分とカルボン酸成分とのモル比（カルボン酸成分／アルコール成分）は、０．８０以上１．２０以下であることが好ましい。
【００７４】
結晶性ポリエステルの重量平均分子量Ｍｗは、相溶速度と結晶化速度、耐熱保存性を向上させるため、８０００以上１００，０００以下であることが好ましく、１２，０００以上４５，０００以下であることがより好ましい。
【００７５】
さらに、結晶性ポリエステルが結晶核剤部位を有することが、結晶性ポリエステルの結晶化速度を向上できるため、より好ましい。結晶核剤部位を形成する原料としては、結晶核剤部位が導入される前の結晶性ポリエステル（以下「樹脂Ｐ」という。）よりも結晶化速度が高い化合物であれば特に制限されない。しかし、結晶核剤部位を形成する原料は、結晶化速度が高いという観点から、主鎖が直鎖の炭化水素系部位を含み、前記「樹脂Ｐ」の分子鎖末端と反応しうる１価以上の官能基を有する化合物であることが好ましい。
【００７６】
またその中でも、トナーの長期保存安定性を向上させる観点から、結晶核剤部位を形成する原料は、炭素数１０以上３０以下の脂肪族モノアルコール、炭素数１１以上３１以下の脂肪族モノカルボン酸であることが好ましい。すなわち、結晶核剤部位は、結晶性ポリエステルにおいて、上記脂肪族モノアルコール及び／または脂肪族モノカルボン酸が、結晶性ポリエステルの末端に縮合した構造を有することが好ましい。前記脂肪族モノアルコールとしては、１−デカノール、ステアリルアルコール、ベヘニルアルコールが挙げられる。前記脂肪族モノカルボン酸としては、ステアリン酸、アルキジン酸、ベヘン酸が挙げられる。
【００７７】
また結晶性ポリエステルの分子鎖末端の反応性が高まる点で、結晶核剤部位の分子量は１００以上１０，０００以下であることが好ましく、１５０以上５，０００以下であることがより好ましい。
【００７８】
結晶核剤部位は、結晶化速度を上げるという観点から、結晶性ポリエステルを構成するモノマー中に、好ましくは０．１モル％以上７．０モル％以下、より好ましくは０．５モル％以上４．０モル％以下含有される。
【００７９】
結晶核剤部位が結晶性ポリエステルと結合しているか否かの測定方法は、後述する。
【００８０】
次に、トナーの低温定着性の観点から、結晶性樹脂のＳＰ値（ＳＰａ）と非晶性樹脂のＳＰ値（ＳＰｂ）が下記数式（８）満足することが好ましい。
【００８１】
−１．５≦ＳＰｂ−ＳＰａ≦１．５      （８）。
【００８２】
本発明におけるＳＰ値とは、「接着（４０巻８号（１９９６）ｐ３４２−３５０；高分子刊行会発行）」において、沖津俊直によって示された、下記数式（１１）により算出される溶解性パラメータδである。
δ＝ΣΔＦ／ΣΔｖ                        （１１）
数式（１１）中、ΔＦは、各原子団のモル引力定数を表し、Δｖは、各原子団のモル容積（１モル当りの容積）を表し、それぞれ具体的な値は下記表Ａに示すとおりである。
【００８３】
また、混合物（混合溶剤等）のＳＰ値を計算する場合には、各成分の溶解性パラメータとモル分率の積を計算し、その総和で求めることができる。具体的には下記数式（１２）によって算出される。
δｍｉｘ＝φ１δ１＋φ２δ２＋・・・＋φｎδｎ    （１２）
数式（１２）中、φｎはｎ番目の成分のモル分率であり、δｎはｎ番目の成分の溶解性パラメータであり、「φ１＋φ２＋・・・＋φｎ＝１」である。
【００８４】
【表Ａ】
2015135486.tif 000004
【００８５】
例えば、ヘプタンのＳＰ値は以下のように求められる。
ヘプタンは、原子団として、−ＣＨ３を２個、−ＣＨ２−を５個有する。上記表Ａに記載された各原子団の値に基づいて、ΣΔＦ、ΣΔｖを計算すると以下のようになる。
ΣΔＦ＝２０５×２＋１３２×５＝１０７０
ΣΔｖ＝３１．８×２＋１６．５×５＝１４６．１
従って、上記数式（１１）よりヘプタンのＳＰ値は、以下のように算出される。
ΣΔＦ／ΣΔｖ＝１０７０／１４６．１＝７．３２。
【００８６】
樹脂のＳＰ値は、樹脂の製造時に使用される原料モノマーの種類と量によって制御することができる。樹脂のＳＰ値を大きくするためには、例えば、ＳＰ値の大きいモノマーを使用すればよい。一方、樹脂のＳＰ値を小さくするためには、例えば、ＳＰ値の小さいモノマーを使用すればよい。
【００８７】
〔非晶性樹脂〕
非晶性樹脂については、形態は特に限定されないが、低温定着性に優れたトナーとなる観点から非晶性ポリエステルが好ましい。非晶性ポリエステルとしては具体的には以下のものが挙げられる。
【００８８】
非晶性ポリエステルの原料モノマーに用いられるアルコール成分としては下記のものが挙げられる。２価のアルコール成分としては、以下のものが挙げられる。２，２−ビス（４−ヒドロキシフェニル）プロパンのポリオキシプロピレン付加物、２，２−ビス（４−ヒドロキシフェニル）プロパンのポリオキシエチレン付加物等を含む上記化学式（Ｉ）で表されるビスフェノールＡのアルキレンオキサイド付加物；エチレングリコール、１，３−プロピレングリコール、ネオペンチルグリコール等。３価以上のアルコール成分としては、ソルビトール、ペンタエリスリトール、ジペンタエリスリトール等が挙げられる。上記２価のアルコール成分及び３価以上の多価アルコール成分は、単独で、又は複数の化合物を組み合わせて用いることができる。
【００８９】
また、非晶性ポリエステルの原料モノマーに用いられるカルボン酸成分としては、下記のものが挙げられる。２価のカルボン酸成分としては、マレイン酸、フマル酸、フタル酸、イソフタル酸、テレフタル酸、コハク酸、アジピン酸、ｎ−ドデセニルコハク酸、これらの酸の無水物、及びこれらの酸の低級アルキルエステル等が挙げられる。３価以上の多価カルボン酸成分としては、例えば１，２，４−ベンゼントリカルボン酸、２，５，７−ナフタレントリカルボン酸、ピロメリット酸、エンポール三量体酸、これらの酸の無水物、及びこれらの酸の低級アルキルエステル等が挙げられる。
【００９０】
非晶性ポリエステルのガラス転移温度「Ｔｇｎｃ」は、トナーの低温定着性及び耐熱保存性の観点から４５℃以上７５℃以下であることが好ましい。非晶性ポリエステルの軟化点は、トナーの低温定着性の観点から、８０℃以上１５０℃以下であることが好ましい。
【００９１】
非晶性ポリエステルの重量平均分子量Ｍｗは、トナーの低温定着性と耐熱保存性の観点から、８，０００以上１，０００，０００以下であることが好ましく、４０，０００以上３００，０００以下であることがより好ましい。
【００９２】
非晶性ポリエステルの酸価は、２ｍｇＫＯＨ／ｇ以上４０ｍｇＫＯＨ／ｇ以下であることが、トナーの良好な帯電特性の観点から好ましい。
【００９３】
トナーに含有される、結晶性樹脂と非晶性樹脂との質量比は、トナーの低温定着性及び画像の長期保存安定性の観点から、１：９９〜５０：５０であることが好ましく、５：９５〜４０：６０であることがより好ましい。
【００９４】
〔ワックス〕
本発明で用いられるトナー母粒子は、ワックスを含有する。ワックスを含有させることによって、結晶性樹脂の結晶化速度を高めることができ、また、トナーに良好な離型性を付与することができる。結晶性樹脂の結晶化速度を高めるために、ワックスの種類としては、炭化水素ワックスが好ましく、ワックスの融点としては１２０℃以下が好ましく、１００℃以下がより好ましい。さらに、ワックスの融点が、結晶性樹脂の融点より高く、かつ、その差が、２０℃以下であれば、結晶化をより促進することができる。また、ワックスの融点は、耐熱保存性の観点から、６０℃以上であることが好ましい。
【００９５】
ワックスとしては、トナー母粒子中での分散のしやすさ、トナーの離型性の高さの観点から、低分子量ポリエチレン、低分子量ポリプロピレン、マイクロクリスタリンワックス、パラフィンワックスの如き炭化水素系ワックスが好ましい。必要に応じて、二種以上のワックスを併用してもかまわない。ワックスとしては、具体的には以下のものが挙げられる。シューマン・サゾール社の商品名サゾールＨ１、Ｈ２、Ｃ８０、Ｃ７７、及び、日本精鑞株式会社の商品名ＨＮＰ−１、ＨＮＰ−３、ＨＮＰ−９、ＨＮＰ−１０、ＨＮＰ−１１、ＨＮＰ−１２、ＨＮＰ−５１。
【００９６】
ワックスは、粉砕法によってトナーを製造する場合は、溶融混練時に添加することが好ましい。また、非晶性樹脂の製造時にワックスを添加しても良い。ワックスは、結晶性樹脂及び非晶性樹脂の合計１００．０質量部に対して１．０質量部以上２０．０質量部以下含有することが好ましい。
【００９７】
〔着色剤〕
本発明において用いられるトナー母粒子に含有される着色剤としては、特に限定されず、公知の着色剤を使用することができる。具体的には以下のものが挙げられる。なお、着色剤は、顔料を単独で使用してもかまわないが、染料と顔料とを併用してその鮮明度を向上させた方がフルカラー画像の画質の点からより好ましい。
【００９８】
黒色着色剤としては、カーボンブラック；磁性体；イエロー着色剤とマゼンタ着色剤及びシアン着色剤とを用いて黒色に調色したものが挙げられる。
【００９９】
マゼンタトナー用着色顔料としては、以下のものが挙げられる。Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４１、４８：１、４８：２、４８：３、４８：４、４８：５、４９、５０、５１、５２、５３、５４、５５、５７：１、５８、６０、６３、６４、６８、８１：１、８１：２、８１：３、８１：４、８１：５、８３、８７、８８、８９、９０、１１２、１１４、１２２、１２３、１４６、１４７、１５０、１６３、１８４、１８５、２０２、２０６、２０７、２０９、２３８、２６９、２８２；Ｃ．Ｉ．ピグメントバイオレット１９；Ｃ．Ｉ．バットレッド１、２、１０、１３、１５、２３、２９、３５。
【０１００】
マゼンタトナー用染料としては、以下のものが挙げられる。Ｃ．Ｉ．ソルベントレッド１、３、８、２３、２４、２５、２７、３０、４９、８１、８２、８３、８４、１００、１０９、１２１；Ｃ．Ｉ．ディスパースレッド９；Ｃ．Ｉ．ソルベントバイオレット８、１３、１４、２１、２７；Ｃ．Ｉ．ディスパーバイオレット１の如き油溶染料、Ｃ．Ｉ．ベーシックレッド１、２、９、１２、１３、１４、１５、１７、１８、２２、２３、２４、２７、２９、３２、３４、３５、３６、３７、３８、３９、４０；Ｃ．Ｉ．ベーシックバイオレット１、３、７、１０、１４、１５、２１、２５、２６、２７、２８の如き塩基性染料。
【０１０１】
シアントナー用着色顔料としては、以下のものが挙げられる。Ｃ．Ｉ．ピグメントブルー２、３、１５：３、１５：４、１６、１７；Ｃ．Ｉ．バットブルー６；Ｃ．Ｉ．アシッドブルー４５、フタロシアニン骨格にフタルイミドメチル基を１〜５個置換した銅フタロシアニン顔料。
【０１０２】
シアン用着色染料としては、Ｃ．Ｉ．ソルベントブルー７０がある。
【０１０３】
イエロー用着色顔料としては、以下のものが挙げられる。Ｃ．Ｉ．ピグメントイエロー１、２、３、４、５、６、７、１０、１１、１２、１３、１４、１５、１６、１７、２３、６２、６５、７３、７４、８３、９３、９４、９５、９７、１０９、１１０、１１１、１２０、１２７、１２８、１２９、１４７、１５１、１５４、１５５、１６８、１７４、１７５、１７６、１８０、１８１、１８５；Ｃ．Ｉ．バットイエロー１、３、２０。
【０１０４】
イエロー用着色染料としては、Ｃ．Ｉ．ソルベントイエロー１６２がある。
【０１０５】
着色剤の使用量は、結晶性樹脂及び非晶性樹脂の合計１００質量部に対して、好ましくは０．１質量部以上３０質量部以下であり、より好ましくは０．５質量部以上２０質量部以下である。
【０１０６】
本発明のトナーは磁性トナーであっても良い。磁性トナーとして用いる場合は、磁性体および着色剤として磁性酸化鉄を用いることができる。磁性酸化鉄としては、マグネタイト，マグヘマタイト，フェライト等の酸化鉄が用いられる。トナーに含有される磁性酸化鉄の量（着色剤としての）は、結晶性樹脂と非晶性樹脂の合計１００．０質量部に対して２５．０質量部以上４５．０質量部以下であることが好ましい。この量は、より好ましくは３０．０質量部以上４５．０質量部以下である。
【０１０７】
〔無機微粒子〕
本発明のトナーの製造方法において、上記トナー母粒子に無機微粒子が混合される。無機微粒子は、トナーの流動性を向上させる機能、トナーの帯電を均一化する機能、トナーの転写性を向上させる機能等を有する。無機微粒子の１次粒子の個数平均粒径としては、トナーの流動性向上、転写性向上の観点から１０ｎｍ以上５００ｎｍ以下が好ましく、更に好ましくは１００ｎｍ以上３００ｎｍ以下である。特に、本発明の方法によれば、トナーの転写性の向上に、より効果のある１００ｎｍ以上の無機微粒子を、トナー母粒子の表面の凹凸状態に係わらず、トナー母粒子の表面に均一に固定化することが可能である。
【０１０８】
無機微粒子としては、シリカ微粒子、酸化チタン微粒子、アルミナ微粒子又はそれらの複合酸化物微粒子の如き微粒子が挙げられる。これらの無機微粒子の中でも、シリカ微粒子及び酸化チタン微粒子が好ましい。
【０１０９】
シリカ微粒子としては、ケイ素ハロゲン化物の気相酸化により生成された乾式シリカ又はヒュームドシリカ、及び水ガラスから製造される湿式シリカが挙げられる。シリカ微粒子としては、シリカ微粒子の表面及び内部にあるシラノール基が少なく、またＮａ２Ｏ、ＳＯ３２−の含有量が少ない乾式シリカが好ましい。また乾式シリカは、製造工程において、塩化アルミニウム、塩化チタンなどの金属ハロゲン化合物をケイ素ハロゲン化物と共に用いることによって製造された、シリカと他の金属酸化物の複合微粒子であっても良い。
【０１１０】
また、無機微粒子自体が疎水化処理されることによって、トナーの帯電量の調整、環境安定性の向上、高湿環境下での特性の向上を達成することができるので、無機微粒子としては、疎水化処理された無機微粒子を用いることがより好ましい。トナーに外添された無機微粒子が吸湿すると、トナーの帯電量が低下し、現像性や転写性の低下が生じ易くなる。
【０１１１】
無機微粒子の疎水化処理用の処理剤としては、未変性のシリコーンワニス、各種変性シリコーンワニス、未変性のシリコーンオイル、各種変性シリコーンオイル、シラン化合物、シランカップリング剤、その他の有機ケイ素化合物及び有機チタン化合物が挙げられる。これらの処理剤は一種類を単独で又は二種類以上を組み合わせて用いることができる。その中でも、シリコーンオイルにより処理された無機微粒子が好ましい。無機微粒子をカップリング剤で疎水化処理すると同時或いは処理した後に、シリコーンオイルにより処理した疎水化処理無機微粒子が、高湿環境下でもトナーの帯電量を高く維持し、選択現像性を低減する観点から、より好ましい。
【０１１２】
上記無機微粒子の添加量は、トナー母粒子１００．０質量部に対して、０．１質量部以上２０．０質量部以下であることが好ましく、０．５質量部以上８．０質量部以下であることがより好ましい。
【０１１３】
トナー母粒子には、必要に応じて他の外部添加剤を添加しても良い。例えば、帯電補助剤、導電性付与剤、ケーキング防止剤、熱ローラ定着時の離型剤、滑剤、研磨剤の働きをする樹脂微粒子や無機微粒子である。滑剤としては、ポリフッ化エチレン粉末、ステアリン酸亜鉛粉末、ポリフッ化ビニリデン粉末が挙げられる。中でもポリフッ化ビニリデン粉末が好ましい。研磨剤としては、酸化セリウム粉末、炭化ケイ素粉末、チタン酸ストロンチウム粉末が挙げられる。
【０１１４】
〔磁性キャリア〕
本発明で製造されるトナーは、一成分系現像剤としても使用できるが、磁性キャリアと混合して二成分系現像剤として用いることも可能である。磁性キャリアとしては、フェライトキャリアや、結着樹脂中に磁性体を分散させた磁性体分散樹脂キャリア（いわゆる樹脂キャリア）等、公知のものを使用できる。トナーを磁性キャリアと混合して二成分系現像剤として使用する場合、現像剤中のトナー濃度が２質量％以上１５質量％以下であることが好ましい。
【０１１５】
本発明で製造されるトナーは、重量平均粒径（Ｄ４）が、３．０μｍ以上８．０μｍ以下であることが好ましく、５．０μｍ以上７．０μｍ以下であることがより好ましい。このような重量平均粒径（Ｄ４）のトナーを用いることは、トナーのハンドリング性を良好にしつつ、ドットの再現性を十分に満足する上で好ましい。トナーの重量平均粒径（Ｄ４）と個数平均粒径（Ｄ１）の比「Ｄ４／Ｄ１」は、１．２５以下であることが好ましく、１．２０以下であることがより好ましい。
【０１１６】
トナーの平均円形度は、０．９３０以上０．９８５以下であることが好ましく、０．９４０以上０．９８０以下であることがより好ましい。このような平均円形度のトナーを用いることは、トナーの均一帯電性、及び転写残トナーのクリーニング性を満足する上で好ましい。
【０１１７】
〔測定方法〕
以下に、本発明で規定する各物性値の測定方法を記載する。
【０１１８】
＜１．結晶核剤部位の測定＞
サンプルを２ｍｇ精秤し、クロロホルム２ｍＬを加えて溶解させてサンプル溶液を作製する。樹脂サンプルとしては結晶性ポリエステルを用いるが、結晶性ポリエステルを含有するトナーをサンプルとして代用することも可能である。次に、２，５−ジヒドロキシ安息香酸（ＤＨＢＡ）２０ｍｇを精秤し、クロロホルム１ｍＬを添加して溶解させてマトリックス溶液を調製する。また、トリフルオロ酢酸Ｎａ（ＮａＴＦＡ）３ｍｇを精秤した後、アセトンを１ｍＬ添加して溶解させてイオン化助剤溶液を調製する。
【０１１９】
このようにして調製したサンプル溶液２５μＬ、マトリックス溶液５０μＬ、イオン化助剤溶液５μＬを混合してＭＡＬＤＩ分析用のサンプルプレート上に滴下させ、乾燥させることで測定サンプルとする。分析機器として、ＭＡＬＤＩ−ＴＯＦＭＳ（ＢｒｕｋｅｒＤａｌＴｏｎｉｃｓ製  Ｒｅｆｌｅｘ  ＩＩＩ）を用い、マススペクトルを得る。得られたマススペクトルにおいて、オリゴマー領域（ｍ／Ｚが２０００以下）の各ピークの帰属を行い、分子末端に結晶核剤が結合した構造に対応するピークが存在するか否かを確認する。
【０１２０】
＜２．非晶性樹脂のガラス転移温度（Ｔｇｎｃ）の測定＞
非晶性樹脂のガラス転移温度Ｔｇは、示差走査熱量分析装置「Ｑ２０００」（ＴＡ  Ｉｎｓｔｒｕｍｅｎｔｓ社製）を用いてＡＳＴＭ  Ｄ３４１８−８２に準じて測定したＤＳＣ曲線から算出する。
【０１２１】
装置検出部の温度補正はインジウムと亜鉛の融点を用い、熱量の補正についてはインジウムの融解熱を用いる。具体的には、試料約２ｍｇを精秤し、これをアルミニウム製のパンの中に入れ、リファレンスとして空のアルミニウム製のパンを用い、測定温度範囲２０〜１８０℃の間で、昇温速度１０℃／分で測定を行う。尚、測定においては、一旦温度を１８０℃まで昇温させて、続いて２０℃まで降温速度５０℃／分で冷却し、その後に再度昇温を行う。この２回目の昇温過程で温度２０〜１８０℃の範囲におけるＤＳＣ曲線に比熱変化が検出される。このときの比熱変化が出る前と出た後のベースラインの中間点の線と示差熱曲線との交点を、非晶性樹脂のガラス転移温度「Ｔｇｎｃ」とする。
【０１２２】
＜３．トナーのガラス転移温度（Ｔｇ１ｓｔ）の測定＞
Ｔｇ１ｓｔは、示差走査熱量分析装置「Ｑ２０００」（ＴＡ  Ｉｎｓｔｒｕｍｅｎｔｓ社製）を用いてＡＳＴＭ  Ｄ３４１８−８２に準じて測定したＤＳＣ曲線から算出する。装置検出部の温度補正はインジウムと亜鉛の融点を用い、熱量の補正についてはインジウムの融解熱を用いる。具体的には、試料約２ｍｇを精秤し、これをアルミニウム製のパンの中に入れ、リファレンスとして空のアルミニウム製のパンを用い、測定温度範囲２０〜１８０℃の間で、昇温速度１０℃／分で昇温測定を行う。
【０１２３】
この昇温過程で温度２０〜１８０℃の範囲におけるＤＳＣ曲線の比熱変化が検出される。このときの比熱変化が出る前と出た後のベースラインの中間点の線と示差熱曲線との交点を、トナーの１回目昇温時のガラス転移温度「Ｔｇ１ｓｔ」として用いる。
【０１２４】
＜４．トナー母粒子のガラス転移温度（ＴｇＡ）の測定＞
ＴｇＡは、示差走査熱量分析装置「Ｑ２０００」（ＴＡ  Ｉｎｓｔｒｕｍｅｎｔｓ社製）を用いてＡＳＴＭ  Ｄ３４１８−８２に準じて測定したＤＳＣ曲線から算出する。装置検出部の温度補正はインジウムと亜鉛の融点を用い、熱量の補正についてはインジウムの融解熱を用いる。具体的には、試料約２ｍｇを精秤し、これをアルミニウム製のパンの中に入れ、リファレンスとして空のアルミニウム製のパンを用い、測定温度範囲２０〜１８０℃の間で、昇温速度１０℃／分で１回目の昇温測定を行う。次いで、１回目の昇温後、２０℃まで降温速度５０℃／分で冷却する。冷却後、直ちに、２０℃から１８０℃まで昇温速度１０℃／分で昇温し、２回目の昇温測定を行う。
【０１２５】
２回目の昇温過程で温度２０〜１８０℃の範囲におけるＤＳＣ曲線の比熱変化が検出される。トナー母粒子を試料として用いて得られたＤＳＣ曲線における非熱変化が出る前と出た後のベースラインの中間点の線と示差熱曲線との交点を、トナー母粒子の２回目昇温時のガラス転移温度「ＴｇＡ」として用いる。
【０１２６】
＜５．トナー母粒子のガラス転移温度ＴｇＢの測定＞
ＴｇＢは、ＤＳＣ測定の際の１回目の昇温後と２回目の昇温開始前の間の冷却操作が、ＴｇＡの測定方法の場合の冷却操作と異なる点を除き、ＴｇＡと同様にして測定される。即ち、１回目の昇温後、５０℃まで降温速度５０℃／分で冷却して５０℃で２０分間保持し、その後、２０℃まで降温速度５０℃／分で冷却し、２０℃で１０分間保持し、次いで２回目の昇温を開始する。
【０１２７】
＜６．結晶性樹脂及びワックスの融点及び融解熱量の測定＞
結晶性樹脂及びワックスの融点は、示差走査熱量分析装置「Ｑ２０００」（ＴＡ  Ｉｎｓｔｒｕｍｅｎｔｓ社製）を用いてＡＳＴＭ  Ｄ３４１８−８２に準じて測定したＤＳＣ曲線において、最大吸熱ピークのピーク温度を融点とし、ピークの面積から求められる熱量を融解熱量とする。
【０１２８】
装置検出部の温度補正はインジウムと亜鉛の融点を用い、熱量の補正についてはインジウムの融解熱を用いる。具体的には、試料約２ｍｇを精秤し、これをアルミニウム製のパンの中に入れ、リファレンスとして空のアルミニウム製のパンを用い、測定温度範囲３０〜１８０℃の間で、昇温速度１０℃／分で測定を行う。尚、測定においては、一旦温度１８０℃まで昇温させて、続いて３０℃まで降温速度５０℃／分で冷却し、その後に再度昇温を行う。この２度目の昇温過程での温度３０〜２００℃の範囲におけるＤＳＣ曲線の最大の吸熱ピーク温度を融点とし、ピークの面積から求められる熱量を融解熱量とする。
【０１２９】
＜７．トナー母粒子中の結晶性樹脂由来のオンセット温度（Ｔｐ）の測定＞
トナー母粒子中の結晶性樹脂由来のオンセット温度Ｔｐは、示差走査熱量測定装置ＤＳＣ  Ｑ２０００（ＴＡ  Ｉｎｓｔｒｕｍｅｎｔｓ社製）を使用して以下の条件にて測定を行う。  
【０１３０】
昇温速度：１０℃／分
測定開始温度：２０℃
測定終了温度：１８０℃。
【０１３１】
装置検出部の温度補正はインジウムと亜鉛の融点を用い、熱量の補正についてはインジウムの融解熱を用いる。具体的には、試料約５ｍｇを精秤し、銀製のパンの中に入れ、一回測定を行う。リファレンスとしては銀製の空パンを用いる。
【０１３２】
測定で得られた測定データは装置付属の専用ソフト「ＴＡ  Ｉｎｓｔｒｕｍｅｎｔｓ  Ｕｎｉｖｅｒｓａｌ  Ａｎａｌｙｓｉｓ  ２０００」にて解析を行い、結晶構造を取りうる結晶性樹脂由来の最大吸熱ピークのオンセット温度Ｔｐを算出する。前記最大吸熱ピークとは、ＤＳＣチャートにおいて複数の吸熱ピークが存在する場合、吸熱量が最大となるピークである。本発明の製造方法に用いるトナー母粒子において吸熱ピークを示す材料としては結晶性樹脂以外にワックスがあるが、トナー母粒子中の含有量から、最大吸熱ピークは結晶性樹脂に由来するものであると特定することができる。
【０１３３】
尚、オンセット温度Ｔｐは、図１に示すようにＤＳＣチャートの低温側のベースラインを高温側に延長した直線と、前記最大吸熱ピークの昇温時の吸熱量変化を示す曲線において、こう配が最大になる点で引いた接線との交点を示す温度である。
【０１３４】
＜８．ゲルパーミエーションクロマトグラフィー（ＧＰＣ）による重量平均分子量の測定＞
４０℃のヒートチャンバー中でカラムを安定化させ、この温度におけるカラムに溶媒としてテトラヒドロフラン（ＴＨＦ）を毎分１ｍＬの流量で流し、ＴＨＦ試料溶液を約１００μＬ注入して測定する。試料の分子量測定にあたっては試料の有する分子量分布を数種の単分散ポリスチレン標準試料により作成された検量線の対数値とカウント値との関係から算出する。検量線作成用の標準ポリスチレン試料としては例えば、東ソー社製あるいは昭和電工社製の分子量が１０２〜１０７程度のものを用い、少なくとも１０点程度の標準ポリスチレン試料を用いるのが適当である。又、検出器はＲＩ（屈折率）検出器を用いる。尚、カラムとしては市販のポリスチレンジェルカラムを複数本組み合わせるのが良く、例えば以下の組み合わせが挙げられる。昭和電工社製のｓｈｏｄｅｘ  ＧＰＣ  ＫＦ−８０１，８０２，８０３，８０４，８０５，８０６，８０７，８００Ｐの組み合せや、東ソー社製のＴＳＫｇｅｌ  Ｇ１０００Ｈ（ＨＸＬ）、Ｇ２０００Ｈ（ＨＸＬ）、Ｇ３０００Ｈ（ＨＸＬ）、Ｇ４０００Ｈ（ＨＸＬ）、Ｇ５０００Ｈ（ＨＸＬ）、Ｇ６０００Ｈ（ＨＸＬ）、Ｇ７０００Ｈ（ＨＸＬ）、ＴＳＫｇｕｒｄ  ｃｏｌｕｍｎの組み合せ。
【０１３５】
また、試料は以下のようにして作製する。
【０１３６】
試料５０ｍｇをＴＨＦ１０ｍＬ中に入れ、２５℃で数時間放置した後、十分振とうし、ＴＨＦとよく混ぜ（試料の合一体が無くなるまで）、更に１２時間以上静置する。その時ＴＨＦ中における放置時間の合計が２４時間となるようにする。その後、サンプル処理フィルター（ポアサイズ０．２μｍ以上０．５μｍ以下、例えばマイショリディスクＨ−２５−２（東ソー社製）などを使用できる。）を通過させたものをＧＰＣの試料とする。又、試料濃度は、樹脂成分が０．５ｍｇ／ｍＬ以上５．０ｍｇ／ｍＬ以下となるように調整する。
【０１３７】
＜９．非晶性樹脂及びトナーの軟化点の測定＞
非晶性樹脂及びトナーの軟化点の測定は、定荷重押し出し方式の細管式レオメータ「流動特性評価装置  フローテスターＣＦＴ−５００Ｄ」（島津製作所社製）を用い、装置付属のマニュアルに従って行う。本装置では、測定試料の上部からピストンによって一定荷重を加えつつ、シリンダ内に充填した測定試料を昇温させて溶融し、シリンダ底部のダイから溶融された測定試料を押し出し、この際のピストン降下量と温度との関係を示す流動曲線を得ることができる。
【０１３８】
「流動特性評価装置  フローテスターＣＦＴ−５００Ｄ」に付属のマニュアルに記載の「１／２法における溶融温度」を軟化点とする。尚、１／２法における溶融温度とは、次のようにして算出されたものである。まず、流出が終了した時点におけるピストンの降下量Ｓｍａｘと、流出が開始した時点におけるピストンの降下量Ｓｍｉｎとの差の１／２の値Ｘを求める（Ｘ＝（Ｓｍａｘ−Ｓｍｉｎ）／２）。そして、前記流動曲線においてピストンの降下量が「Ｓｍｉｎ＋Ｘ」となるときの流動曲線の温度が、１／２法における溶融温度である。
【０１３９】
測定試料としては、約１．０ｇの試料を、２５℃の環境下で、錠剤成型圧縮機（例えば、ＮＴ−１００Ｈ、エヌピーエーシステム社製）を用いて約１０ＭＰａで、約６０秒間圧縮成型し、直径約８ｍｍの円柱状としたものを用いる。
【０１４０】
ＣＦＴ−５００Ｄの測定条件は、以下の通りである。
試験モード：昇温法
昇温速度：４℃／ｍｉｎ
開始温度：５０℃
到達温度：２００℃
ピストン断面積：１．０００ｃｍ２
試験荷重（ピストン荷重）：１０．０ｋｇｆ（０．９８０７ＭＰａ）
予熱時間：３００秒
ダイの穴の直径：１．０ｍｍ
ダイの長さ：１．０ｍｍ。
【０１４１】
＜１０．トナーの重量平均粒径（Ｄ４）の測定＞
トナーの重量平均粒径（Ｄ４）は、１００μｍのアパーチャーチューブを備えた細孔電気抵抗法による精密粒度分布測定装置「コールター・カウンター  Ｍｕｌｔｉｓｉｚｅｒ３」（登録商標、ベックマン・コールター社製）と、測定条件設定及び測定データ解析をするための付属の専用ソフト「ベックマン・コールター  Ｍｕｌｔｉｓｉｚｅｒ  ３  Ｖｅｒｓｉｏｎ３．５１」（ベックマン・コールター社製）を用いて、実効測定チャンネル数２万５千チャンネルで測定し、測定データの解析を行い、算出する。
【０１４２】
測定に使用する電解水溶液は、特級塩化ナトリウムを脱イオン水に溶解して濃度が約１質量％となるようにしたもの、例えば、「ＩＳＯＴＯＮ  ＩＩ」（ベックマン・コールター社製）が使用できる。
【０１４３】
尚、測定、解析を行う前に、以下のように専用ソフトの設定を行う。
【０１４４】
専用ソフトの「標準測定方法（ＳＯＭ）を変更画面」において、コントロールモードの総カウント数を５００００粒子に設定し、測定回数を１回、Ｋｄ値は「標準粒子１０．０μｍ」（ベックマン・コールター社製）を用いて得られた値を設定する。閾値／ノイズレベルの測定ボタンを押すことで、閾値とノイズレベルを自動設定する。また、カレントを１６００μＡに、ゲインを２に、電解液をＩＳＯＴＯＮ  ＩＩに設定し、測定後のアパーチャーチューブのフラッシュにチェックを入れる。
【０１４５】
専用ソフトの「パルスから粒径への変換設定画面」において、ビン間隔を対数粒径に、粒径ビンを２５６粒径ビンに、粒径範囲を２μｍから６０μｍまでに設定する。
【０１４６】
具体的な測定法は以下の１．〜７．に記載の通りである。
１．Ｍｕｌｔｉｓｉｚｅｒ  ３専用のガラス製の２５０ｍＬの丸底ビーカー内に前記電解水溶液約２００ｍＬを入れ、サンプルスタンドにセットし、スターラーロッドの撹拌を反時計回りで２４回転／秒にて行う。そして、解析ソフトの「アパーチャーのフラッシュ」機能により、アパーチャーチューブ内の汚れと気泡を除去する。
２．ガラス製の１００ｍＬの平底ビーカー内に前記電解水溶液約３０ｍＬを入れ、この中に分散剤として「コンタミノンＮ」（非イオン界面活性剤、陰イオン界面活性剤、有機ビルダーからなるｐＨ７の精密測定器洗浄用中性洗剤の１０質量％水溶液、和光純薬工業社製）を脱イオン水で３質量倍に希釈した希釈液を約０．３ｍＬ加える。
３．発振周波数５０ｋＨｚの発振器２個の位相を１８０度ずらした状態で内蔵し、電気的出力１２０Ｗの超音波分散器「Ｕｌｔｒａｓｏｎｉｃ  Ｄｉｓｐｅｒｓｉｏｎ  Ｓｙｓｔｅｍ  Ｔｅｔｏｒａ１５０」（日科機バイオス社製）の水槽内に所定量の脱イオン水を入れ、この水槽中に前記コンタミノンＮを約２ｍＬ添加する。
４．前記２．のビーカーを前記超音波分散器のビーカー固定穴にセットし、超音波分散器を作動させる。そして、ビーカー内の電解水溶液の液面の共振状態が最大となるようにビーカーの高さ位置を調整する。
５．前記４．のビーカー内の電解水溶液に超音波を照射した状態で、トナー約１０ｍｇを少量ずつ前記電解水溶液中に添加し、分散させる。そして、さらに６０秒間超音波分散処理を継続する。尚、超音波分散にあたっては、水槽の水温が１０℃以上４０℃以下となる様に適宜調節する。
６．サンプルスタンド内に設置した前記１．の丸底ビーカー内に、ピペットを用いてトナーを分散した前記５．の電解質水溶液を滴下し、測定濃度が約５％となるように調整する。そして、測定粒子数が５００００個になるまで測定を行う。
７．測定データを装置付属の前記専用ソフトにて解析を行い、トナーの重量平均粒径（Ｄ４）を算出する。尚、専用ソフトでグラフ／体積％と設定したときの、分析／体積統計値（算術平均）画面の「平均径」が重量平均粒径（Ｄ４）である。
【０１４７】
＜１１．トナーの平均円形度の測定＞
トナー粒子の平均円形度は、フロー式粒子像分析装置「ＦＰＩＡ−３０００型」（シスメックス社製）によって、校正作業時の測定・解析条件で測定する。
【０１４８】
具体的な測定方法としては、脱イオン水２０ｍＬに、分散剤として界面活性剤、好ましくはアルキルベンゼンスルホン酸塩を適量加えた後、測定試料０．０２ｇを加える。発振周波数５０ｋＨｚ、電気的出力１５０Ｗの卓上型の超音波洗浄器分散機（例えば「ＶＳ−１５０」（ヴェルヴォクリーア社製など）を用いて２分間分散処理を行い、測定用の分散液とする。その際、分散液の温度が１０℃以上４０℃以下となる様に適宜冷却する。
【０１４９】
測定には、標準対物レンズ（１０倍）を搭載した前記フロー式粒子像分析装置を用い、シース液にはパーティクルシース「ＰＳＥ−９００Ａ」（シスメックス社製）を使用する。前記手順に従い調製した分散液を前記フロー式粒子像分析装置に導入し、ＨＰＦ測定モードで、トータルカウントモードにて３０００個のトナー粒子を計測して、粒子解析時の２値化閾値を８５％とし、解析粒子径を円相当径２．００μｍ以上２００．００μｍ以下に限定し、トナー粒子の平均円形度を求める。
【０１５０】
測定にあたっては、測定開始前に標準ラテックス粒子（例えばＤｕｋｅ  Ｓｃｉｅｎｔｉｆｉｃ社製５２００Ａをイオン交換水で希釈）を用いて自動焦点調整を行う。その後、測定開始から２時間毎に焦点調整を実施することが好ましい。
【０１５１】
なお、本発明においては、シスメックス社による校正作業が行われたシスメックス社が発行する校正証明書の発行を受けたフロー式粒子像分析装置を使用する。解析粒子径を円相当径２．００μｍ以上２００．００μｍ以下に限定した以外は、校正証明を受けた時の測定及び解析条件で測定を行う。
【０１５２】
フロー式粒子像分析装置「ＦＰＩＡ−３０００型」（シスメックス社製）の測定原理は、流れている粒子を静止画像として撮像し、画像解析を行うものである。試料チャンバー内に加えられた試料は、試料吸引シリンジによって、フラットシースフローセル内に送り込まれる。フラットシースフロー内に送り込まれた試料は、シース液に挟まれて扁平な流れを形成する。フラットシースフローセル内を通過する試料に対しては、１／６０秒間隔でストロボ光が照射されており、流れている粒子を静止画像として撮影することが可能である。また、扁平な流れであるため、焦点の合った状態で撮像される。粒子像はＣＣＤカメラで撮像され、撮像された画像は５１２×５１２の画像処理解像度（一画素あたり０．３７×０．３７μｍ）で画像処理され、各粒子像の輪郭抽出を行い、粒子像の投影面積や周囲長等が計測される。
【０１５３】
次に、各粒子像の投影面積Ｓと周囲長Ｌを求める。上記面積Ｓと周囲長Ｌを用いて円相当径と円形度を求める。円相当径とは、粒子像の投影面積と同じ面積を持つ円の直径のことであり、円形度は、円相当径から求めた円の周囲長を粒子投影像の周囲長で割った値として定義され、次式で算出される。
【０１５４】
円形度Ｃ＝２×（π×Ｓ）１／２／Ｌ      （２１）。
【０１５５】
粒子像が円形の時に円形度は１．０００になり、粒子像の外周の凹凸の程度が大きくなればなるほど円形度は小さい値になる。各粒子の円形度を算出後、円形度０．２００〜１．０００の範囲を８００分割し、得られた円形度の相加平均値を算出し、その値を平均円形度とする。
【実施例】
【０１５６】
以下、実施例により本発明をさらに詳細に説明する。実施例に先立って、結晶性ポリエステル樹脂の製造例１〜４、非晶性ポリエステル樹脂の製造例１１及び１２、並びに、トナー母粒子の製造例２１〜２７を説明する。なお、実施例等における「部」及び「％」は特に断りが無い場合、すべて質量基準である。
【０１５７】
＜製造例１＞
窒素導入管、脱水管、撹拌器及び熱電対を装備した反応槽中に、アルコールモノマーとして１，１０−デカンジオール、及びカルボン酸モノマーとして１，１０デカン二酸を表１に示す量で投入した。そして、触媒としてジオクチル酸錫をモノマー総量１００質量部に対して１質量部添加し、窒素雰囲気下で１４０℃に加熱して常圧下で水を留去しながら６時間反応させた。次いで、２００℃まで１０℃／時間で昇温しつつ反応させ、２００℃に到達してから２時間反応させた後、反応槽内を５ｋＰａ以下に減圧して２００℃で３時間反応させて樹脂を得た。この樹脂は、結晶核剤部位が導入される前の結晶性ポリエステルである。
【０１５８】
その後、反応槽内の圧力を序々に開放して常圧へ戻した後、表１に示す量の結晶核剤（ｎ−オクタデカン酸）を加え、常圧下にて２００℃で２時間反応させた。その後、再び反応槽内を５ｋＰａ以下へ減圧して２００℃で３時間反応させることにより「結晶性ポリエステル樹脂１」を得た。得られた樹脂のＭＡＬＤＩ−ＴＯＦＭＳのマススペクトルには、結晶性ポリエステルの分子末端にｎ−オクタデカン酸が結合した構造のピークが確認されたことから、結晶性ポリエステルの分子末端と結晶核剤とが結合していることが確認された。結晶性ポリエステル樹脂１の物性を表２に示す。
【０１５９】
＜製造例２乃至４＞
モノマー、結晶核剤及び使用量を表１に記載の様に変更し、それ以外は、製造例１と同様にして結晶性ポリエステル樹脂２乃至４を得た。また得られた結晶性ポリエステル樹脂２のＭＡＬＤＩ−ＴＯＦＭＳのマススペクトルにおいて、分子末端に結晶核剤が結合した構造のピークが確認され、分子末端と結晶核剤とが結合していることが確認された。これらの樹脂の物性を表２に示す。
【０１６０】
【表１】
2015135486.tif 000005
【０１６１】
【表２】
2015135486.tif 000006
【０１６２】
＜製造例１１＞
窒素導入管、脱水管、撹拌器及び熱電対を装備した反応槽中に、表３に示す使用量のモノマーを入れた後、触媒としてジブチル錫をモノマー総量１００質量部に対して１．５質量部添加した。次いで、窒素雰囲気下にて常圧で１８０℃まで素早く昇温した後、１８０℃から２１０℃まで１０℃／時間の速度で加熱しながら水を留去して重縮合を行った。２１０℃に到達してから反応槽内を５ｋＰａ以下まで減圧し、２１０℃、５ｋＰａ以下の条件下にて重縮合を行い、非晶性ポリエステル樹脂１１を得た。その際、得られる樹脂の軟化点が表４の値となるように重合時間を調整した。非晶性ポリエステル樹脂１１の物性を表４に示す。
【０１６３】
＜製造例１２＞
モノマー及び使用量を表３に記載の様に変更し、それ以外は、製造例１１と同様にして非晶性ポリエステル樹脂１２を得た。この樹脂の物性を表４に示す。
【０１６４】
【表３】
2015135486.tif 000007
【０１６５】
【表４】
2015135486.tif 000008
【０１６６】
＜製造例２１＞
下記表５に示す種類及び量の材料をヘンシェルミキサー（「ＦＭ−７５型」、三井三池化工機（株）製）でよく混合した後、温度１６０℃に設定した二軸混練機（「ＰＣＭ−３０型」、池貝鉄工（株）製）にて混練した。得られた混練物を冷却し、ハンマーミルにて１ｍｍ以下に粗粉砕し、粗砕物を得た。
【０１６７】
次に、高圧気体を利用する衝突式気流粉砕機を用いて、この粗砕物を微粉砕した。次に、コアンダ効果を利用した風力分級機（「エルボージェットラボＥＪ−Ｌ３」、日鉄鉱業社製）で、この微粉砕物を分級して、微粉及び粗粉を同時に除去し、「トナー母粒子１」を得た。
【０１６８】
【表５】
2015135486.tif 000009
【０１６９】
＜製造例２２乃至２６＞
製造例２１において、使用する材料を表５に示す構成に変更したこと以外は、製造例２１と同様にして、トナー母粒子２乃至６を得た。
【０１７０】
＜製造例２７＞
製造例２１において、使用する材料を表６示す構成に変更したこと以外は、製造例２１と同様にして、トナー母粒子７を得た。
【０１７１】
【表６】
2015135486.tif 000010
得られたトナー母粒子１〜７の物性を表９に示す。
【０１７２】
〔実施例１〕
［１．第一混合工程］
下記表７に示す材料をヘンシェルミキサー（三井三池化工機（株）製ＦＭ−７５型）に投入した。処理温度Ｔ１が５０℃になるようにジャケットに流れる水の設定温度を調整し、撹拌動力Ｗ１が１４０Ｗ／ｋｇとなるように回転数を調整して、５分間混合した。
【０１７３】
【表７】
2015135486.tif 000011
【０１７４】
［２．第二混合工程］
第一混合工程終了後、処理温度Ｔ２が６０℃になるようにジャケットに流れる水の設定温度を調整し、撹拌動力Ｗ２が１０Ｗ／ｋｇとなるように回転数を調整して、１５分間混合した。第二混合工程後、目開き７５μｍの金網で篩って「トナー１」を得た。トナー１の材料構成と製造条件を表１０に示す。またトナー１の物性を表１１に示す。
【０１７５】
［３．磁性キャリアの製造］
下記表８に示す種類及び量の材料を容器内に入れ、溶液減圧ニーダーで撹拌混合しながら７５℃、５時間減圧乾燥を行い、溶剤を除去した。その後、１３５℃で２時間焼き付け処理して、篩振とう機（３００ＭＭ−２型、筒井理化学機械：７５μｍ開口）で篩い、Ｄ５０が４０μｍの「磁性キャリア１」を得た。
【０１７６】
【表８】
2015135486.tif 000012
【０１７７】
［４．トナーの評価］
トナー１を用いて、下記の評価１〜評価５を行った。いずれの評価についても良好な結果が得られた。評価結果を表１２に示す。
【０１７８】
（評価１）第二混合工程後の凝集性評価
第二混合工程後のトナーをポリカップにサンプリングして目視で評価した。評価結果を以下の基準でＡ〜Ｄにランク付けした。
Ａ：まったく凝集物は確認されず、問題無い状態である。
Ｂ：若干凝集気味であるが、ポリカップを軽く５回振る程度で崩れる状態である。
Ｃ：凝集気味であるが、指でほぐすと簡単にほぐれる状態である。
Ｄ：凝集が激しい。
【０１７９】
（評価２）保存性の評価
容量５０ｍＬのポリカップにトナーを５ｇ秤量し、５５℃の恒温槽内に３日間放置した。その後、恒温槽からトナーを取り出し、トナーの状態を観察し、評価結果を以下の基準でＡ〜Ｅにランク付けした。
Ａ：まったく凝集物は確認されず、初期とほぼ同様の状態である。
Ｂ：若干凝集気味であるが、ポリカップを軽く５回振る程度で凝集物が崩れる状態である。
Ｃ：凝集気味であるが、指でほぐすと簡単にほぐれる状態である。
Ｄ：凝集が激しい。
Ｅ：トナーが固形化している。
【０１８０】
（評価３）高速現像における低温定着性の評価
評価機として市販のカラーレーザープリンタＣｏｌｏｒ  Ｌａｓｅｒ  Ｊｅｔ  ＣＰ４５２５（ＨＰ社製）を用いた。この評価機から定着器を取り外し、その代わりに、定着装置の定着温度、定着ニップ圧及びプロセススピードを任意に設定できるように改造した外部定着器を取り付けた。記録媒体としては、カラーレーザーコピア用紙（キヤノン製、８０ｇ／ｍ２）を使用した。そして、市販のシアンカートリッジから製品トナーを抜き取り、エアーブローにて内部を清掃した後、トナー１を１５０ｇ充填した。なお、マゼンタ、イエロー、およびブラックの各ステーションには、それぞれ製品トナーを抜き取り、トナー残量検知機構を無効としたマゼンタ、イエロー、およびブラックカートリッジを挿入した。
【０１８１】
温度２３℃、相対湿度５０％の環境下で、トナー載り量０．６ｍｇ／ｃｍ２となるようにベタ黒の未定着画像を出力した。定着器の定着温度を１４０℃、定着ニップ圧を０．１０ＭＰａとし、プロセススピードを３００ｍｍ／ｓｅｃから５００ｍｍ／ｓｅｃまでの範囲で２０ｍｍ／ｓｅｃごとに上げていき、上記ベタ黒の未定着画像の定着を行った。得られたベタ黒画像を約１００ｇの荷重をかけたシルボン紙で５往復摺擦し、摺擦前後の画像濃度の濃度低下率が１０％以下になる点を定着可能な最高プロセススピードＶｍａｘとした。このＶｍａｘが速い程、高速現像時の低温定着性に優れたトナーである。評価結果を以下の基準でＡ〜Ｄにランク付けした。
Ａ（非常に良い）：Ｖｍａｘが５００ｍｍ／ｓｅｃである。
Ｂ（良い）：Ｖｍａｘが４００ｍｍ／ｓｅｃ以上、５００ｍｍ／ｓｅｃ未満である。
Ｃ（普通）：Ｖｍａｘが３００ｍｍ／ｓｅｃ以上、４００ｍｍ／ｓｅｃ未満である。
Ｄ（悪い）：Ｖｍａｘが３００ｍｍ／ｓｅｃ未満である。
【０１８２】
（評価４）初期及び耐久性試験後の転写性の評価
トナー１と前記磁性キャリア１を用いて二成分系現像剤を作製した。二成分系現像剤は、磁性キャリア１００．０質量部に対して、トナー８．０質量部の配合割合とし、Ｖ型混合機で５分間混合した。
【０１８３】
画像形成装置としては、キヤノン製カラー複写機ｉｍａｇｅＲＵＮＮＥＲ  ｉＲＣ３５８０の改造機を用いた。改造点は、現像剤担持体周速を５００ｍｍ／ｓｅｃとし、感光体ドラム周速を３００ｍｍ／ｓｅｃとなるようにしたことである。なお、上記二成分系現像剤は、画像形成装置のシアン用現像器内に充填した。又、シアンボトルを抜き取り、エアーブローにて内部を清掃した後、トナー１を充填した。
【０１８４】
この改造機を用いて、低温低湿（温度１５℃、相対湿度１０％）の環境下で、感光体上に載り量が０．３ｍｇ／ｃｍ２になるように感光体の電位コントラストを調整した。
【０１８５】
初期の転写性評価は、ベタ画像を出力し、ベタ画像形成時の感光体上の転写残トナーを、マイラーテープによりテーピングして剥ぎ取った。剥ぎ取ったテープを紙上に貼ったものの濃度Ｃ１から、テープのみを紙上に貼ったものの濃度Ｃ０を差し引いた濃度差をそれぞれ算出した。その濃度差の値から、以下のようにして判定した。なお、濃度はＸ−Ｒｉｔｅカラー反射濃度計（Ｃｏｌｏｒ  ｒｅｆｌｅｃｔｉｏｎ  ｄｅｎｓｉｔｏｍｅｔｅｒＸ−Ｒｉｔｅ  ４０４Ａ）で測定した。
【０１８６】
また、耐久性試験後の転写性評価は、画像比率１％で５００００枚印刷する耐久性試験を行った後に実施する評価である。初期評価と同様にしてベタ画像を出力し、濃度Ｃ１及びＣ０を測定し、濃度差の値を算出した。
【０１８７】
評価結果を以下の基準でＡ〜Ｅにランク付けした。
Ａ：濃度差が０．０５未満である。
Ｂ：濃度差が０．０５以上０．１０未満である。
Ｃ：濃度差が０．１０以上０．２０未満である。
Ｄ：濃度差が０．２０以上０．３０未満である。
Ｅ：濃度差が０．３０以上である。
【０１８８】
（評価５）帯電ローラの汚染性の評価
この評価は、帯電ローラが汚染されると電気抵抗値が高くなり帯電電流が低下する現象を利用する評価である。
【０１８９】
画像形成装置として、評価４と同様の改造機を用いた。低温低湿（温度１５℃、相対湿度１０％）の環境下で、直流電圧ＶＤＣは、ベタ部のトナーの紙上への載り量が０．５ｍｇ／ｃｍ２となるように調整した。その後、画像比率１％で５００００枚印刷する耐久性試験を行った。耐久性試験前後の一定交流電圧印加で帯電ローラの帯電交流電流値を測定し、電流の低下量を汚染性として、評価結果を以下の基準でＡ〜Ｅにランク付けした。
ΔＡ（電流の低下量）＝Ａ０（初期の電流値）−Ａ１（耐久性試験後の電流値）。
Ａ：電流の低下量が０．１０ｍＡ未満である。
Ｂ：電流の低下量が０．１０ｍＡ以上０．２０ｍＡ未満である。
Ｃ：電流の低下量が０．２０ｍＡ以上０．３０ｍＡ未満である。
Ｄ：電流の低下量が０．３０ｍＡ以上０．４０ｍＡ未満である。
Ｅ：電流の低下量が０．４０ｍＡ以上である。
【０１９０】
＜実施例２〜３１＞
トナー母粒子及びシリカ微粒子の種類及び使用量、第一混合工程の条件、第二混合工程の条件を表１０に示すように変更した。それ以外は、実施例１と同様にして、トナー２〜３１を得た。各トナーの物性を表１１に示す。
【０１９１】
トナーの種類を変更したこと以外は、実施例１と同様にして評価１〜５を行った。二成分現像剤が必要な評価に関しては、実施例１と同様にして二成分現像剤を作成した。評価結果を表１２に示す。
【０１９２】
＜比較例１及び２＞
実施例２と同様の材料を用い、混合は、第一混合工程のみの一段混合として、混合条件を表１０に示すように変更し、トナーＣ１及びＣ２を得た。これらのトナー物性を表１１に示す。
【０１９３】
トナーの種類を変更したこと以外は、実施例１と同様にして評価１〜５を行った。二成分現像剤が必要な評価に関しては、実施例１と同様にして二成分現像剤を作成した。評価結果を表１２に示す。
【０１９４】
＜比較例３〜９＞
トナー母粒子及びシリカ微粒子の種類及び使用量、第一混合工程の条件、第二混合工程の条件を表１０に示すように変更した。それ以外は、実施例１と同様にして、トナーＣ３〜Ｃ９を得た。これらのトナー物性を表１１に示す。
【０１９５】
トナーの種類を変更したこと以外は、実施例１と同様にして評価１〜５を行った。二成分現像剤が必要な評価に関しては、実施例１と同様にして二成分現像剤を作成した。評価結果を表１２に示す。
【０１９６】
【表９】
2015135486.tif 000013
【０１９７】
【表１０】
2015135486.tif 000014
【０１９８】
【表１１】
2015135486.tif 000015
【０１９９】
【表１２】
2015135486.tif 000016
【図１】
2015135486.tif 000017